(57)【要約】【課題】石綿の無害化処理には多大な処理費用がかかる。石綿の針状結晶をより低い温度、より低コストで焼成して無害化することが必要である。【解決手段】石綿に下記成分範囲の火山灰と珪酸アルカリと粘結剤を混合して８００〜１０００℃で焼成することを特徴とする石綿の無害化方法。石綿：40〜70％  火山灰：２０〜４０％    珪酸アルカリ：５〜２０％      粘結剤：２〜５％上記石綿と火山灰、珪酸アルカリ、粘結剤を混合するに際して、密閉したタンク内に水を噴霧しながら、石綿、珪酸アルカリ、火山灰、粘結剤を投入して、押え冶具で表面の浮遊物を中に押さえ込みながら混合することを特徴とする。【選択図】図１
2007209832.tif 000002
【特許請求の範囲】
【請求項１】
石綿に下記成分範囲の火山灰と珪酸アルカリを混合して８００〜１０００℃で焼成することを特徴とする石綿の無害化方法。
石綿：４０〜７０％  火山灰：２０〜４０％    珪酸アルカリ：５〜２０％
【請求項２】
石綿に下記成分範囲の火山灰と珪酸アルカリと粘結剤を混合して800〜1000℃で焼成することを特徴とする石綿の無害化方法。
石綿：４０〜７０％  火山灰：２０〜４０％    珪酸アルカリ：５〜２０％    粘結剤：２〜５％
【請求項３】
上記石綿と火山灰、珪酸アルカリ、粘結剤を混合するに際して、密閉したタンク内に水を噴霧しながら、石綿、珪酸アルカリ、火山灰、粘結剤を投入して、押え冶具で表面の浮遊物を中に押さえ込みながら混合することを特徴とする請求項１〜２のいずれか１項に記載の石綿の無害化方法。
【発明の詳細な説明】
【技術分野】
【０００１】
本発明は、石綿を含む廃棄物を焼成、無害化して有効利用できる方法に関するものである。
【背景技術】
【０００２】
石綿は、建築資材や車両ブレーキなどに多く使用されており、発がん性があって人体に対して有害であるために、従来より、石綿を含む産業廃棄物を無害化させる方法は多く試みられている。
たとえば、下記方法などが知られている。
基性鉱物である石綿を塩酸または硫酸で処理して、石綿を溶解させる処理方法、
珪酸ソーダ水溶液あるいは合成樹脂エマルジョンなどで石綿の繊維表面を被膜
石綿に水硬性セメント類を加えて固化させる処理方法、
しかしながら、従来の石綿無害化処理方法は、ある程度石綿を無害化できる反面、処理コストがかかる欠点があった。
そこで、コストを低減させる試みとして、無害化した石綿を有効利用することが試みられている。たとえば、石綿に低融点ガラス質を加えて溶融して、ガラス質スラグとして、建設資材として利用することが試みられているが、この方法は、石綿を高温で溶融させるために、非常に大きなエネルギーコストが必要である。
エネルギーコストを下げるために更に低温で焼成する試み（特許文献１）もあるが、エネルギーコストの更なる低減が必要とされている。
【０００３】
【特許文献１】特開平９−１１０５１４号公報
【発明の開示】
【発明が解決しようとする課題】
【０００４】
本発明はかかる問題点に鑑みてなされたもので、その目的は、石綿を含む産業廃棄物を
従来よりもより低温、低コストで焼結して完全無害化して再生利用することも出来る新規な方法を提供することである。
【課題を解決するための手段】
【０００５】
石綿に関する上記問題点は、下記構成の本発明方法によって解決することができる。
すなわち、
１．石綿に下記成分範囲の火山灰と珪酸アルカリを混合して８００〜１０００℃で焼成することを特徴とする石綿の無害化方法。
石綿：４０〜７０％  火山灰：２０〜４０％    珪酸アルカリ：５〜２０％
２．石綿に下記成分範囲の火山灰と珪酸アルカリと粘結剤を混合して８００〜１０００℃で焼成することを特徴とする石綿の無害化方法。
石綿：４０〜７０％  火山灰：２０〜４０％    珪酸アルカリ：５〜２０％  粘結剤：２〜５％
３．上記石綿と火山灰、珪酸アルカリ、粘結剤を混合するに際して、密閉したタンク内に水を噴霧しながら、石綿、珪酸アルカリ、火山灰、粘結剤を投入して、押え冶具で表面の浮遊物を中に押さえ込みながら混合することを特徴とする上記１〜２のいずれか１項に記載の石綿の無害化方法。
【発明の効果】
【０００６】
石綿を低温、低コストで焼成して無害化できる。
焼成物を二次製品として活用できる。
石綿を完全密閉した状態で処理できる。
【発明を実施するための最良の形態】
【０００７】
本発明は、石綿の針状結晶を焼結反応によって破壊して、無害な無機質焼結体とする
ものである。
珪酸アルカリは、珪酸ナトリウム、珪酸カリウム等である。
混合量は５〜２０％の範囲が好ましい。
下限値未満では、焼結温度が高くなるので好ましくない。
２０％以上添加しても効果は変わらない。量を増やすことは相対的に添加すべき石綿の
量が減ることになるので好ましくない。
火山灰は２０〜４０％の範囲が好ましい。
下限値未満では、焼結温度が高くなるので好ましくない。４０％以上添加しても効果は
変わらない。また量を増やすと相対的に添加すべき石綿の量が減ることになるので好ま
しくない。
粘結剤としては、ベントナイト、粘土等の焼成時、結合剤として働く成分が好ましい。添加量は、２〜５％の範囲が好ましい。
下限値未満では結合剤としての機能を果たすことが出来ない。上限を超えると、焼結温度が高くなるので好ましくない。
焼成温度は８００〜１０００℃の範囲が好ましい。
下限値未満では、焼結不十分。
上限を超える加熱は不経済である。
【実施例】
【０００８】
図面によって本発明を説明する。
図１は、本発明方法の説明図である。
水で希釈した珪酸アルカリ（水ガラス）を密閉容器の中に入れる。
石綿を含む廃棄物をスクリューコンベアで密閉容器に螺送して入れる。
火山灰と粘結剤をスクリューコンベアで密閉容器に螺送して入れる。
廃棄石綿、希釈した珪酸アルカリ、火山灰、粘結剤を攪拌混合する。
この時、廃棄石綿が粉塵となって舞い上がるので、密閉容器の空間には水を噴霧し
て粉塵の舞い上がりを抑制する。
【０００９】
廃棄石綿、火山灰、粘結剤を水で希釈した珪酸アルカリと混ぜた時、石綿等の比重の
軽い物、又は粉末状のものは、液表面に浮き上がって浮遊するので、押え冶具で強制的
押し込み、完全に分散するまで攪拌する。
【００１０】
軟泥状のスラリーあるいは胚土状になるまで攪拌混合した後、混練機で混練し、押出
し成形機で成形、あるいはプレス成形した後、乾燥して、８００〜１０００℃で焼成す
る。多孔質の焼結体が得られる。
【００１１】
廃棄石綿、珪酸アルカリ、火山灰、粘結剤の配合比率は、石綿：４０〜７０％  火山灰：２０〜４０％    珪酸アルカリ：５〜２０％    粘結剤：２〜５％の割合にする。
【００１２】
得られた多孔質焼結体は、石綿結晶が消滅して無害化されているので、種々の用途に適
用摘要することが出来る。
【００１３】
図１に示した装置を使用。密閉容器の内容積５０リットル。
ステンレス製密閉容器の中に、石綿５０％、火山灰３０％、水ガラス１５％、ベントナ
イト５％と水ガラスの８倍の水を入れ、混合攪拌して２０リットルの胚土を得た。
次にこれを直径５０mmの棒状に押出し成形し、長さ１００ｍｍで切断して半製品とし
た。
次に自然乾燥後、９５０℃で２時間焼成した。多孔質の焼結体が得られた。
【００１４】
焼結体の中には石綿の針状結晶は全く認められなかった。
【産業上の利用可能性】
【００１５】
以上詳述した様に、本発明は、石綿を低温度、低コストで完全無公害焼結でき、処理装
置は車で持ち運ぶことも可能であるので、石綿の発生する現地で、簡便、迅速に、処理できる。収集コスト不要、大型の処理施設の建設を不用とするものであり、石綿の無公害大量処理に多大の貢献をなすものである。
【図面の簡単な説明】
【００１６】
【図１】図１は本発明方法の説明図である。
【図１】
2007209832.tif 000003